(57)【要約】【課題】  木材を加害するヒラタキクイムシやイエシロアリ等の害虫と褐色腐朽菌や白色腐朽菌等の木材腐朽菌に対し同時に高性能を有する木材保存組成物を提供することが本発明の課題である。【解決手段】  ３−（２−クロロ−１，３−チアゾール−５−イルメチル）−５−メチル−１，３，５−オキサジアジナン−４−イリデン（ニトロ）アミンおよび２−（２，４−ジクロロフェニル）−１−（１H―１，２，４−トリアゾール−１−イル）−２−ヘキサノールを有効成分として含有することを特徴とする組成物を提供する。また、前者と後者の混合割合は１：１〜１：１０の範囲であることが好ましい。4【特許請求の範囲】
【請求項１】
３−（２−クロロ−１，３−チアゾール−５−イルメチル）−５−メチル−１，３，５−オキサジアジナン−４−イリデン（ニトロ）アミンおよび２−（２，４−ジクロロフェニル）−１−（１H―１，２，４−トリアゾール−１−イル）−２−ヘキサノールからなることを特徴とする木材保存組成物。
【請求項２】
３−（２−クロロ−１，３−チアゾール−５−イルメチル）−５−メチル−１，３，５−オキサジアジナン−４−イリデン（ニトロ）アミンと２−（２，４−ジクロロフェニル）−１−（１H―１，２，４−トリアゾール−１−イル）−２−ヘキサノールの混合割合が１：１〜１：１０であることを特徴とする請求項１に記載の木材保存組成物。
【発明の詳細な説明】
【技術分野】
【０００１】
本発明は、木材を加害するシロアリ、ヒラタキクイムシ、カビおよび腐朽菌等を防ぐために用いられる木材保存組成物に関するものである。
【背景技術】
【０００２】
木材を加害する昆虫には、シロアリ類やヒラタキクイムシ等があり、また木材上に発生する真菌にはカビや腐朽菌があり、それらが同時に加害し木材に多大の被害を与えることが多い。これらの昆虫や真菌を防除するためには、有機リン系殺虫剤、ピレスロイド系殺虫剤やネオニコチノイド系殺虫剤と各種防黴剤・防腐剤の混合剤が使用されているものの、さらに広スペクトル・高性能の木材保存剤が望まれていた。
ネオニコチノイド系殺虫剤のうち、３−（２−クロロ−１，３−チアゾール−５−イルメチル）−５−メチル−１，３，５−オキサジアジナン−４−イリデン（ニトロ）アミン（以下、「化合物１」と称す）は、特許文献１で公知の化合物であるが、イエシロアリやヒラタキクイムシに対する効果については何ら開示されていなかった。
また、N−置換トリアゾール系化合物は農業用殺菌剤として広く使用されているが、木材防腐用途に使用されている化合物はシプロコナゾール、テブコナゾール、アザコナゾール等に限定されており（非特許文献１）、２−（２，４−ジクロロフェニル）−１−（１H―１，２，４−トリアゾール−１−イル）−２−ヘキサノール（以下、「化合物２」と称す）は、木材保存分野には使用されていなかった。
【０００３】
【特許文献１】特許第３４８７６１４号
【非特許文献１】社団法人日本木材保存協会編  木材保存剤ガイドライン  改訂版  2４ページ  平成１３年３月２５日発行
【発明の開示】
【発明が解決しようとする課題】
【０００４】
木材に発生するイエシロアリやヒラタキクイムシ等の害虫や腐朽菌に対して優れた防除効果を有する木材保存組成物を提供することが本発明の課題である。
【課題を解決するための手段】
【０００５】
本発明者は、木材保存組成物に関し、鋭意研究を重ねた結果、有効成分として化合物１及び化合物２を含有する組成物が、木材を加害するシロアリやヒラタキクイムシ等の害虫及び褐色腐朽や白色腐朽等を引き起こす腐朽菌に対し同時に高い防除効果を示すことを見出した。また、化合物１と化合物２の混合割合が１：１〜１：１０の範囲にある時に特に優れた木材保護性能を示すことを見出し本発明を完成した。
【発明の効果】
【０００６】
本発明組成物を木材に施用する事により、木材保存効果が認められた。
【発明を実施するための最良の形態】
【０００７】
本発明の木材保存組成物は使用目的に応じて直接適用することもできるが、一般的には油剤、乳剤、水和剤、水溶剤、フロアブル剤、ドライフロアブル剤、マイクロカプセル剤などの剤型に製剤して使用する。製剤化する場合に用いる溶媒は、本発明組成物に用いられる有効成分を溶解するものであれば特に限定はなく、例えば、水、N-メチルピロリドン、メチルジグリコール、ブチルジグリコール等が使用できる。これらは、単独で用いても良いし、２種以上を組み合わせても良い。固形製剤にする時に用いる固体担体は、有効成分を吸収または固着するものであれば特に限定は無く、例えば、タルク、クレー、珪藻土等があげられる。界面活性剤は使用しても使用しなくてもよく、使用する場合は、非イオン界面活性剤、陰イオン界面活性剤、陽イオン界面活性剤、両イオン界面活性剤のいずれを用いてもかまわない。非イオン系界面活性剤として例えばポリオキシエチレンアルキルフェニルエーテル、ポリオキシエチレンスチリルフェニルエーテル、ポリオキシエチレンアルキルエーテル、ソルビタン脂肪酸エステル、ポリオキシエチレンソルビタン脂肪酸エステルなどが挙げられ、陰イオン系界面活性剤としてアルキルベンゼン硫酸塩、ポリオキシエチレンアルキルエーテル硫酸塩、ポリオキシエチレンアルキルフェニルエーテル硫酸塩、ジアルキルスルホコハク酸塩などが挙げられ、陽イオン系界面活性剤では脂肪族アミン塩およびその４級アンモニウム塩などが挙げられ、両イオン系界面活性剤ではベタイン型界面活性剤、アミノカルボン酸塩などが挙げられるが、これらに限定されない。また、これらの非イオン系界面活性剤、陰イオン系界面活性剤、陽イオン系界面活性剤および両イオン系界面活性剤は１種を単独に用いても２種以上を併用してもよい。
また、必要に応じて、固結剤、増粘剤、防カビ剤、殺菌剤、他の殺虫剤、防錆剤、劣化防止剤などを配合して使用することも可能である。本発明組成物中における化合物１と化合物２の混合割合は、１：１〜１；１０が好ましく、上記混合割合の場合に極めて優れた木材保存効果が得られる。
【実施例】
【０００８】
アクタラ顆粒水溶剤（シンジェンタ株式会社製、化合物１を１０％含有）を水で５０倍に希釈したものを液１とする。アンビルフロアブル剤（シンジェンタ株式会社製、化合物２を２％含有）を水で２倍に希釈したものを液２−１、３．３倍に希釈したものを液２−２とする。液１と液２−１を１：１に混合したものを実施例１とし、液１と液２−２を１：１に混合したものを実施例２とする。
（比較例）
【０００９】
上記の液１を比較例１、液２−１を比較例２とし、市販防蟻・防腐剤ハチクサン２０WE（バイエル・クロップ・サイエンス社製、有効成分としてイミダクロプリド及びシプロコナゾールを含有する製剤）を水で２０倍に希釈したもの（実使用濃度）を比較例３とした。
【００１０】
試験例１  イエシロアリに対する効果
スギ辺材（２cm×１cm×１cm）の表面に、実施例１、２及び比較例１、２、３を刷毛で１１０ｇ／ｍ２の割合で塗布した。風乾後、この試験片を、湿らせた砂を入れたプラスチックカップの中に入れ、イエシロアリ職蟻５０頭、兵蟻５頭を放飼し、２６℃の恒温室に置き３日後にシロアリの生死を観察した。結果を表１に示す。
【００１１】
試験例２  防腐効果
シャーレにＰＤＡ培地を固化させた上に木材腐朽菌Trametes versicolorを採取し26℃、相対湿度90％で１週間前培養した。水で規定濃度となるように希釈した実施例及び比較例の組成物の溶液中にオウシュウアカマツ辺材（２cm×５cm×０．３cm）を３０秒浸漬した後風乾したものを試験片とした。前培養後、菌が生育した培地の上に試験片を載せ、26℃、相対湿度90％で２８日間培養した。
結果を表２に示す。ただし、腐朽菌生育の程度の表示は次の判定基準によった。
【００１２】
−：試験片に腐朽菌の生育を全く認めない。
＋：試験片の側面に腐朽菌の発育が認められる。
＋＋：試験片上の腐朽菌の発育部分の面積が全面積の１／３未満である。
＋＋＋：試験片上の腐朽菌の発育部分の面積が全面積の１／３以上である。
【００１３】
【表１】
2006063026.tif 000002
注１：イミダクロプリド  ０．１％
注２：シプロコナゾール  ０．１％
表１の結果から明らかなように、本発明木材保存組成物は防蟻・防腐効果が高く、優れた木材保護性能が認められた。
【産業上の利用可能性】
【００１４】
本発明木材保存組成物は木材を加害する害虫や腐朽菌に対し高い防除効果を示し、木材、合板、集成材産業等に利用できる。